(57)【要約】【課題】ＬＥＤなどの固体発光素子からなる光源において、ハロゲン電球などに匹敵する高い演色性を有し、店舗用の光源として好適する照明装置を提供する。【解決手段】本発明の照明装置は、基体１上に実装された青色ＬＥＤチップ２ａと蛍光体含有層２ｂとからなり、色温度２５００〜３２００Ｋの白色光を発する白色光発光部２と、白色光発光部２からの光を反射する反射体３と、この反射体３と前記白色光発光部２とからなる発光ユニット４の上面に配置された可視光選択吸収層６とを備えている。可視光選択吸収層６は、５７５〜６００ｎｍの波長域に吸収ピークを有する可視光選択吸収材料を、透光性材料に含有・分散させて構成される。【選択図】図２
2010267571.tif 000002
【特許請求の範囲】
【請求項１】
青色光を放射する発光素子と、前記発光素子から放射される青色光により励起されて発光する蛍光体を含有し、前記発光素子を被覆する層とを備え、前記青色光と前記蛍光体からの光との混色により色温度２５００〜３２００Ｋの白色光を発する白色光発光部と；
前記白色光発光部から発光される白色光を透過する透光性材料と、前記透光性材料に含有・分散された５７５〜６００ｎｍの波長域に吸収ピークを有する可視光選択吸収材料とを有し、前記白色光発光部の前面に配置された可視光選択吸収層と；
を具備することを特徴とする照明装置。
【請求項２】
前記可視光選択吸収層の吸収ピークにおける最大吸収率が４０％以上であり、かつこの吸収ピークにおいて、吸収率が最大吸収率の１／２以上を示す波長領域の幅が８０ｎｍ以下であることを特徴とする請求項１記載の照明装置。
【請求項３】
前記可視光選択吸収層における前記可視光選択吸収材料の含有割合が０．０１〜０．５重量％であり、かつ層厚が１０〜５０μｍであることを特徴とする請求項１または２記載の照明装置。
【発明の詳細な説明】
【技術分野】
【０００１】
本発明は、発光ダイオード（ＬＥＤ：Light Emitting Diode）ランプ等の照明装置に関する。
【背景技術】
【０００２】
従来から、店舗における食品や衣類などの商品を照明する装置としては、演色性の高い白熱電球やハロゲン電球が使用されている。さらに、暖色系の色（特に赤色）を良好に（鮮やかに）見せるようにしたものでは、波長５８０ｎｍ付近の黄色光を吸収するネオジウムガラスを前面ガラスとして使用した白熱電球やハロゲン電球が使用されている。
【０００３】
演色性は、自然光に近い照明を基準光にして光源による色の見え方を評価したものであり、ＪＩＳに定められている試験色を、試料光源と基準光で照明したときの色ずれの大きさを数値化した演色評価数で表される。演色評価数には、平均演色評価数Ｒａと特殊演色評価数Ｒｉがあり、平均演色評価数Ｒａは、試験Ｎｏ．１〜８の演色評価数値の平均値として表される。特殊演色評価数Ｒｉは、試験Ｎｏ．９〜１５の個々の特殊演色評価数値として表される。これらの演色評価数は、基準光源である白色光源による色彩を忠実に再現しているかを指数で表したもので、原則として１００に近いほど演色性が良い。
【０００４】
近年、長寿命で信頼性が高く、また低消費電力、耐衝撃性、高純度表示色、軽薄短小化の実現などの特徴を有することから、発光ダイオード（ＬＥＤ）などの固体発光素子を用いた照明装置（ＬＥＤランプ）が使用され始めている。
【０００５】
ＬＥＤランプで白色発光を実現する代表的な方式としては、（１）青、緑および赤の各色に発光する３つのＬＥＤチップを使用する方式、（２）青色発光のＬＥＤチップと黄色光ないし橙色光を発光する黄色系蛍光体とを組み合わせる方式、（３）紫外線発光のＬＥＤチップと青色、緑色および赤色の三色混合蛍光体（ＲＧＢ蛍光体）とを組み合わせる方式、の３つが挙げられる。これらのうち、一般的には（２）の方式が広く実用化されている。
【０００６】
一般照明用としてのＬＥＤランプにおいては、高い発光効率に加え、前記した演色性が重視されている。従来からのＬＥＤランプにおいては、平均演色評価数Ｒａが低いうえに、とりわけ試験Ｎｏ．９の特殊演色評価数値Ｒ9が低く赤の見え方が悪いため、食品や衣類などの商品の照明には不向きであった。
【０００７】
この点を改善するため、黄色系蛍光体に加えて赤色蛍光体と緑色蛍光体をそれぞれ混合して用い、演色性を向上させたＬＥＤランプが提案されている。しかし、発光スペクトルのピークがブロードになるため、前記白熱電球やハロゲン電球と同等の高い演色性を得ることは困難であった。
【０００８】
また、ＬＥＤチップから発光される光の色と蛍光体により波長変換される光量を厳密に制御するために、ＬＥＤチップから発光され蛍光体により波長変換されなかった光を、フィルタ材料により吸収するように構成した発光装置が提案されている（例えば、特許文献１参照）。
【０００９】
しかし、このような発光装置も演色性という点では十分に高いとはいえず、赤色を中心とする色を有する商品を照明するための照明装置として用いることができなかった。
【先行技術文献】
【特許文献】
【００１０】
【特許文献１】特開２００４−１１９９８４公報
【発明の概要】
【発明が解決しようとする課題】
【００１１】
本発明は、上記したような問題を解決するためになされたものであって、ＬＥＤなどの固体発光素子からなる光源において、高い演色性を有し、特に赤色の見え方が改善され、食品や衣類のような商品を陳列する店舗用の光源として好適する照明装置を提供することを目的としている。
【課題を解決するための手段】
【００１２】
請求項１記載の照明装置は、青色光を放射する発光素子と、前記発光素子から放射される青色光により励起されて発光する蛍光体を含有し、前記発光素子を被覆する層とを備え、前記青色光と前記蛍光体からの光との混色により色温度２５００〜３２００Ｋの白色光を発する白色光発光部と；前記白色光発光部から発光される白色光を透過する透光性材料と、前記透光性材料に含有・分散された５７５〜６００ｎｍの波長域に吸収ピークを有する可視光選択吸収材料とを有し、前記白色光発光部の前面に配置された可視光選択吸収層と；を具備することを特徴とする。
【００１３】
請求項２記載の照明装置は、請求項１記載の照明装置において、前記可視光選択吸収層の吸収ピークにおける最大吸収率が４０％以上であり、かつこの吸収ピークにおいて、吸収率が最大吸収率の１／２以上を示す波長領域の幅が８０ｎｍ以下であることを特徴とする。
【００１４】
請求項３記載の照明装置は、請求項１または２記載の照明装置において、前記可視光選択吸収層における前記可視光選択吸収材料の含有割合が０．０１〜０．５重量％であり、かつ層厚が１０〜５０μｍであることを特徴とする。
【００１５】
上記した請求項１〜請求項３記載の発明において、用語の定義および技術的意味は、特に指定しない限り以下の通りである。
【００１６】
青色光を放射する発光素子は、青色光を放射し、放射した青色光により蛍光体を励起して可視光を発光させるものである。本発明で用いられる青色光を放射する発光素子としては、青色発光タイプのＬＥＤチップなどが挙げられるが、これに限定されるものではない。
【００１７】
蛍光体は、前記発光素子から放射された青色光により励起されて発光するものである。蛍光体の発光ピークの波長、すなわち発光スペクトルのピーク波長（主波長）は、５７５〜６００ｎｍの範囲とすることが好ましい。
【００１８】
白色光発光部は、前記発光素子とその上に被覆された前記蛍光体の層とから構成され、発光素子から発光される青色光と蛍光体から発光される光（例えば、黄色光ないし橙色光）との混色により、電球色に相当する２５００〜３２００Ｋの色温度の白色光を発光する。後述する可視光選択吸収層を透過した後の白色光の色温度は、２４００〜３２００Ｋであることが好ましい。
【００１９】
可視光選択吸収層は前記白色光発光部の前面に配置される。前面は、白色光の取り出し方向に沿って前方を意味する。耐久性の観点から、可視光選択吸収層は白色光発光部の光取り出し側の面に直接配置されるのではなく、適当な距離（例えば５ｍｍ以上）をおいて配置されることが好ましい。
【００２０】
透光性材料は、白色光発光部から発光される白色光を透過する材料であり、可視光選択吸収層のベース成分となる。透光性材料としては、エポキシ樹脂、シリコーン樹脂、あるいはこれらの樹脂をシリカのような無機材料により複合化した有機−無機複合材料などが使用される。
【００２１】
このような透光性材料中に含有・分散される可視光選択吸収材料は、５７５〜６００ｎｍの波長域に吸収ピークを有する。このような可視光選択吸収材料としては、シアニン系、スクアリリウム系、アゾメチン系、キサンテン系、オキソノール系、アゾ系ポリメチン系などの各種化合物、有機金属化合物などが挙げられる。
【００２２】
このような可視光選択吸収材料の可視光選択吸収層全体に対する含有割合は、可視光選択吸収層の層厚により異なるが、層厚を１０〜５０μｍとし、可視光選択吸収材料の含有割合を０．０１〜０．５重量％とすることが好ましい。すなわち、可視光選択吸収材料の含有割合を高くすると層厚を薄くすることができるが、層厚を薄くし過ぎると他の光学特性が低下して好ましくないため、層厚は１０μｍ以上とし、含有割合は０．５重量％以下とすることが好ましい。また、層厚を厚くし過ぎると可視光選択吸収層が剥がれやすくなるため、層厚は５０μｍ以下とし、含有割合を０．０１重量％以上とすることが好ましい。
【発明の効果】
【００２３】
請求項１記載の照明装置によれば、青色発光素子とその上に被覆された蛍光体（例えば、黄色系蛍光体）とから構成される白色光発光部の前面に、５７５〜６００ｎｍの波長域に吸収ピークを有する可視光選択吸収材料を含む層が配置されているので、白色光発光部から発光される白色光から、波長５７５〜６００ｎｍの光の一部が前記可視光選択吸収材料により吸収される。そのため、演色性が高く、食品、衣類などの商品の照明用として好適する照明装置を得ることができる。
【００２４】
請求項２〜請求項３記載の照明装置によれば、色温度が２４００〜３２００Ｋで平均演色評価数Ｒａが９０以上と極めて演色性が高く、かつ色の偏差（黒体輻射の軌跡からの偏差；ｄｕｖ）が＋０．００５〜−０．０１５と優れた発光特性を有する照明装置を実現することができる。
【図面の簡単な説明】
【００２５】
【図１】本発明の照明装置の一実施形態であるＬＥＤランプ１を示す断面図である。
【図２】図１の一部を拡大して示す図である。
【図３】実施例１および比較例１で得られたＬＥＤランプの発光スペクトルを示すグラフである。
【図４】実施例１および実施例２のＬＥＤランプにおける可視光選択吸収層の透過スペクトルを示すグラフである。
【図５】実施例２および比較例２で得られたＬＥＤランプの発光スペクトルを示すグラフである。
【発明を実施するための形態】
【００２６】
以下、本発明を実施するための形態について、図面を参照して説明する。図１は、本発明の照明装置の一実施形態であるＬＥＤランプを示す断面図であり、図２は図１の一部を拡大して示す図である。
【００２７】
実施形態のＬＥＤランプ１０は、基体１と、基体１上に実装された白色光発光部２と、白色光発光部２からの光を反射する反射体３と、この反射体３と前記白色光発光部２とからなる発光ユニット４の上面に配置された透光性の支持層５と、この支持層５の上に形成された可視光選択吸収層６と、これらを収容するケース本体７とを備えている。
【００２８】
基体１は回路基板からなる。回路基板は、熱伝導性の良好な金属例えばアルミニウム（Ａｌ）の円形平板状の基板の表面（上面）に、シリコーン樹脂等の電気絶縁層を介して、例えば銅箔から成る回路パターンが形成された構造を有する。
【００２９】
この基体１上に、複数個（例えば８個）の白色光発光部２が配設されている。各々の白色光発光部２は、青色光を放射するＬＥＤチップ２ａとこのＬＥＤチップ２ａを被覆する蛍光体を含有する層２ｂとから構成される。ＬＥＤチップ２ａは、例えば窒化ガリウム（ＧａＮ）系半導体からなり、印加された電気エネルギーにより主波長が４２０〜４８０ｎｍ（例えば４６０ｎｍ）の青色光を放射する。
【００３０】
蛍光体としては、ＬＥＤチップ２ａから放射される青色光により励起されて、主波長が５７５〜６００ｎｍの黄色光ないし橙色光を発光する黄色系蛍光体が使用される。このような黄色系蛍光体としては、ＲＥ３（Ａｌ，Ｇａ）５Ｏ１２：Ｃｅ蛍光体（ＲＥはＹ、ＧｄおよびＬａから選ばれる少なくとも１種を示す。）等のＹＡＧ蛍光体、ＡＥ２ＳｉＯ４：Ｅｕ蛍光体（ＡＥはＳｒ、Ｂａ、Ｃａ等のアルカリ土類元素である。）等の珪酸塩蛍光体などが例示される。
【００３１】
このような黄色系蛍光体は、シリコーン樹脂やエポキシ樹脂などの透明樹脂に混合・分散されている。すなわち、ＬＥＤチップ２ａは黄色系蛍光体を含有する樹脂層により被覆され封止されている。そして、ＬＥＤチップ２ａから放射される青色光と黄色系蛍光体からの光との混色により、色温度２５００〜３２００Ｋの白色光を発するように構成されている。
【００３２】
このように構成される８個の白色光発光部２が、基体１である回路基板上に、１個を中心にしてその周りに７個がほぼ同心円状に等間隔で配設され、各白色光発光部２のＬＥＤチップ２ａが基体１である回路基板の回路パターンに接続されている。なお、各ＬＥＤチップ２ａは回路パターンにより直列に接続されている。
【００３３】
反射体３は、耐候性、耐熱性および電気絶縁性を有する合成樹脂、例えばポリブチレンテレフタレート（ＰＢＴ）、ポリフタルアミド（ＰＰＡ）、ポリカーボネート（ＰＣ）などの合成樹脂により、円盤状に一体に形成されている。そして、上面側に、内面が回転放物面状をなし、底部に貫通孔を有する同一形状および寸法の複数個（８個）の凹部３ａが形成され、各凹部３ａの内面などにはＡｌが蒸着され鏡面加工が施されている。各凹部３ａは個別反射部を構成しており、各個別反射部（凹部３ａ）は、その底面の貫通孔を介して露出するように配置された各白色光発光部２の配光領域をそれぞれ囲むように、基体１上に配置されている。
【００３４】
このように８個の凹部３ａを有する反射体３と８個の白色光発光部２とが組み合わされて、平板状の発光ユニット４が形成されている。そして、この発光ユニット４の上面（光出射側の面）に、ポリエチレンテフタレート（ＰＥＴ）などの透光性材料から成る支持層５が配置され、その上に可視光選択吸収層６が形成されている。可視光選択吸収層６と発光ユニット４の白色光発光部２との間には、支持層５と反射体３とが介在しているので、可視光選択吸収層６は白色光発光部２から適当な距離（例えば５ｍｍ以上）だけ離隔されることになり、十分な耐久性を有する。なお、可視光選択吸収層６は支持層５の下面側（発光ユニット４に対向する面側）に形成してもよい。
【００３５】
可視光選択吸収層６は、透光性材料に可視光選択吸収材料を所定の含有割合となるように添加し、均一に分散させた材料から構成される。透光性材料は、可視光選択吸収層６のベース成分となるもので、白色光発光部２から発光される白色光を透過する。透光性材料としては、例えば、エポキシ樹脂、シリコーン樹脂、あるいはこれらの樹脂をシリカのような無機材料により複合化した有機−無機ハイブリッド材料などを使用することができる。有機−無機ハイブリッド材料は、有機成分としての樹脂と無機成分としてのシリカ（ガラス）とを分子レベルで複合化してなる材料である。
【００３６】
可視光選択吸収材料としては、５７５〜６００ｎｍの波長域に吸収スペクトルのピーク（吸収ピーク）を有する有機材料を使用する。このような有機材料としては、シアニン系、スクアリリウム系、アゾメチン系、キサンテン系、オキソノール系、アゾ系ポリメチン系などの各種化合物、有機金属化合物などが挙げられる。なお、これらの材料は、従来からプラズマディスプレイパネル（ＰＤＰ）などでネオンの発光抑制に使用されているものであり、それらの材料を使用することができる。
【００３７】
このような可視光選択吸収材料の含有量は、可視光選択吸収層６全体の０．０１〜０．５重量％の割合とし、可視光選択吸収層６の層厚は１０〜５０μｍとすることが好ましい。可視光選択吸収材料の含有割合を高くすると層厚を薄くすることができるが、層厚を薄くし過ぎると他の光学特性が低下するため、層厚は１０μｍ以上とし、含有割合は０．５重量％以下とすることが好ましい。また、層厚を厚くし過ぎると剥がれやすくなるため、層厚は５０μｍ以下とし、可視光選択吸収材料の含有割合を０．０１重量％以上とすることが好ましい。
【００３８】
ケース本体７は、熱伝導性の良好な金属、例えばＡｌで構成され、横断面がほぼ円形をなす一端部に径の大きな開口部を、他端部に径の小さな開口部を一体に形成し、外周面が一端から他端に向かい順次径が小さくなるテーパー面をなすよう形成されている。このようなケース本体７の大径開口部近傍の内周面には、支持段部７ａが一体に形成され、この支持段部７ａに基体１が載置されている。そして、基体１上に発光ユニット４および支持層５上に形成された可視光選択吸収層６が配置されており、こうしてこれら全体がケース本体７内に収容されている。
【００３９】
また、ケース本体７の大径開口端部、すなわち発光ユニット４からの白色光の出射側の開口端部には、アクリル樹脂からなる透明なカバー部材８が配置されている。なお、ケース本体７内の発光ユニット４とカバー部材８との間には、発光ユニット４からの出射光を制御する光制御部材９を設けることができる。光制御部材９は、発光ユニット４からの出射光を反射する反射部材で構成されており、光制御部材９を設けることで照明装置全体として所望の配光を得ることができる。
【００４０】
発光ユニット４より下側（出射方向と反対側）のケース本体７内部には、発光素子であるＬＥＤチップ２ａに電流を供給し点灯させる点灯装置（図示を省略。）が収納されている。点灯装置の点灯回路は、例えば、交流電圧を直流電圧に変換して各ＬＥＤチップ２ａに供給するように構成されている。点灯回路を有する回路基板の出力端子に、ＬＥＤ給電用の電線が接続され、基体１に実装され直列に接続された各ＬＥＤチップ２ａに接続されている。
【００４１】
このように構成される実施形態のＬＥＤランプ１０においては、ＬＥＤチップ２ａとその上に被覆された蛍光体含有層２ｂとから構成される白色光発光部２の前面に、５７５〜６００ｎｍの波長域に吸収ピークを有する可視光選択吸収材料を含む層が配置されているので、白色光発光部２から発光される色温度２５００〜３２００Ｋの白色光から、波長５７５〜６００ｎｍの光（黄色光ないし橙色光）の一部が可視光選択吸収材料により吸収された後の光が発せられる。吸収後の光は、発光効率の低下は若干見られるが、平均演色評価数Ｒａおよび特殊演色評価数Ｒ9が高くなっているなど、演色性が向上している。
【００４２】
したがって、高演色で食品、衣類などの商品の照明用として好適する照明装置を得ることができる。より具体的には、色温度が２４００〜３２００Ｋで平均演色評価数Ｒａが９０以上と極めて演色性が高く、かつ色の偏差（ｄｕｖ）が＋０．００５〜−０．０１５と優れた発光を実現することができる。
【００４３】
以上、本発明の照明装置として電球形のＬＥＤランプについて説明したが、本発明の照明装置はこのような構造に限定されず、本発明の趣旨に反しない範囲においてかつ必要に応じて、適宜その構成を変更することができる。
【実施例】
【００４４】
次に、本発明の具体的実施例およびその評価結果について記載する。
【００４５】
実施例１、比較例１
以下に示すようにして、図１に構成を示したＬＥＤランプ１０を作製した。まず、平板状の発光ユニット４を作製し、この発光ユニット４を、基体１である回路基板上に配設した。ＬＥＤチップ２ａは波長４５０ｎｍの青色光を発光するものとし、このＬＥＤチップ２ａを、主波長５７５〜６００ｎｍの黄色系蛍光体を含有するシリコーン樹脂層により封止した。こうして形成された色温度３０００Ｋ前後の電球色に相当する白色光を発光する白色光発光部２を、回路基板上に配置されたＰＢＴ製の反射体３の個別反射部（凹部３ａ）内に配置し、ＬＥＤチップ２ａを回路基板の回路パターンに電気接続した。
【００４６】
次いで、こうして回路基板上に実装された平板状の発光ユニット４の上に、支持層５であるＰＥＴフィルム（厚さ０．１ｍｍ）の片面に厚さ３１μｍの可視光選択吸収層６を形成した積層部材を、可視光選択吸収層６が上側（光出射側）になるように配置した。ここで、可視光選択吸収層６は、エポキシ−シリカハイブリッド樹脂に、ポリメチン系可視光選択吸収材料を０．０５重量％の割合で含有・分散させた樹脂組成物を、塗布し硬化させることにより形成した。なお、使用したポリメチン系可視光選択吸収材料は、ＣＨＣｌ３中において波長５９０ｎｍに吸収ピークを有するものである。こうして、図１に構成を示した実施例１のＬＥＤランプ１０を作製した。
【００４７】
また、片面に可視光選択吸収層６が形成された積層部材を配置する代わりに、可視光選択吸収層を持たないＰＥＴフィルムを配置し、比較例１のＬＥＤランプを作製した。
【００４８】
次に、こうして実施例１および比較例１で得られたＬＥＤランプを点灯し、発光スペクトルを測定した。そして、発光の色温度、色の偏差（ｄｕｖ）、平均演色評価数Ｒａおよび特殊演色評価数Ｒ９（赤色）をそれぞれ求めた。発光スペクトルの測定は、分光光度計を用い位置を固定して行なった。測定された発光スペクトルを図３に示す。また、発光の色温度、偏差（ｄｕｖ）、平均演色評価数Ｒａおよび特殊演色評価数Ｒ９の値を表１に示す。なお、図３の発光スペクトルにおいて、縦軸は、比較例１のＬＥＤランプの発光ピークの強度を１（基準）としたときの相対エネルギー分布を示す。
【００４９】
【表１】
2010267571.tif 000003
【００５０】
表１から明らかなように、実施例１のＬＥＤランプによれば、可視光選択吸収層を持たない比較例１のＬＥＤランプとほぼ同じ色温度の発光において、Ｒａが９０以上と極めて演色性の高い発光が得られる。また、特殊演色評価数Ｒ９（赤色）についても良好な値が得られる。さらに、実施例１のＬＥＤランプによれば、色の偏差（ｄｕｖ）が十分に小さく、特性に優れた光が得られる。
【００５１】
実施例２、比較例２
実施例１と同様にして、図１に構成を示したＬＥＤランプ１０を作製した。まず、波長４５０ｎｍの青色光を発光するＬＥＤチップ２ａを、主波長５７５〜６００ｎｍの黄色系蛍光体を含有するシリコーン樹脂層により被覆・封止し、色温度３０００Ｋ前後の白色光を発光する白色光発光部２を形成した。この白色光発光部２を、回路基板上に配置されたＰＢＴ製の反射体３の凹部３ａ内に配置し、ＬＥＤチップ２ａを回路基板の回路パターンに接続した。こうして、基体１である回路基板に実装された複数の白色光発光部２と反射体３とを組合わせ、平板状の発光ユニット４を作製した。
【００５２】
次いで、この発光ユニット４の上に、ＰＥＴフィルム（厚さ０．１ｍｍ）の片面に厚さ４２μｍの可視光選択吸収層６を形成した積層部材を、可視光選択吸収層６が上側（光出射側）になるように配設し、実施例２のＬＥＤランプ１０を作製した。ここで、実施例２においては、エポキシ樹脂に、ポリメチン系可視光選択吸収材料を０．０５重量％の割合で含有・分散させた樹脂組成物を、塗布し硬化させることにより、可視光選択吸収層６を形成した。この実施例２と前記した実施例１における可視光選択吸収層６の波長４００〜８００ｎｍの光の透過スペクトルを、図４に示す。
【００５３】
図４からわかるように、実施例１および２において設けられた可視光選択吸収層６は、黄色光の５７５〜６００ｎｍの波長域に吸収ピークを有し、この吸収ピークにおける最大吸収率は４０％以上となっている。また、吸収率が最大吸収率の１／２以上を示す波長領域の幅が８０ｎｍ以下となっている。なお、可視光選択吸収層６のベース成分であるエポキシ−シリカハイブリッド樹脂（実施例１）およびエポキシ樹脂（実施例２）は、４００〜８００ｎｍの波長域の光を吸収しないので、前記した光吸収特性は、これらの樹脂に含有・分散された可視光選択吸収材料の吸収特性を示すものである。
【００５４】
さらに、片面に可視光選択吸収層６が形成された積層部材を配置する代わりに、可視光選択吸収層を持たないＰＥＴフィルムを配置し、比較例２のＬＥＤランプを作製した。
【００５５】
こうして実施例２および比較例２で得られたＬＥＤランプを点灯し、実施例１と同様にして発光スペクトルを測定した。そして、実施例２および比較例２のＬＥＤランプについて、発光の色温度、色の偏差（ｄｕｖ）、平均演色評価数Ｒａおよび特殊演色評価数Ｒ９をそれぞれ求めた。測定結果を表２に示す。また、実施例２のＬＥＤランプおよび比較例２のＬＥＤランプの発光スペクトルを、それぞれ図５に示す。
【００５６】
【表２】
2010267571.tif 000004
【００５７】
表２から明らかなように、実施例２のＬＥＤランプによれば、可視光選択吸収層を持たない比較例２のＬＥＤランプとほぼ同じ色温度の発光において、Ｒａが９０以上と演色性が高く、色の偏差（ｄｕｖ）が−０．０１前後とややマイナスであり、ネオジウムガラスを前面ガラスとして使用した白熱電球やハロゲン電球と同様に、さらに暖色系の色（特に赤色）を良好に（鮮やかに）見せることができる。
【符号の説明】
【００５８】
１…基体、２…白色光発光部、２ａ…ＬＥＤチップ、２ｂ…蛍光体含有層、３…反射体、３ａ…凹部、４…発光ユニット、５…支持層、６…可視光選択吸収層、８…カバー部材、１０…ＬＥＤランプ。
【図１】
2010267571.tif 000005
【図２】
2010267571.tif 000006
【図３】
2010267571.tif 000007
【図４】
2010267571.tif 000008
【図５】
2010267571.tif 000009